СПОСОБ ПОЛУЧЕНИЯ ВЫСОКОМОДУЛЬНОГО ЖИДКОГО СТЕКЛА

-6
-6
-6
-6
Способ получения высокомодульного жидкого стекла, включающий приготовление суспензии кремнеземсодержащего аморфного вещества в растворе гидроксида натрия и последующую гидротермальную обработку при температуре 85-95°C и атмосферном давлении, отличающийся тем, что предварительно дозируют исходные ингредиенты, при этом в качестве кремнеземсодержащего аморфного вещества используют регенерированный отработанный фильтровальный порошок кизельгура, который измельчают в шаровой мельнице до размеров частиц (0,1-10)·10 м, отсеивают мелкодисперсный порошок кизельгура с размером частиц не более (0,1-1,0)·10 м, готовят суспензию из порошка кизельгура с размером частиц (1-10)·10 м с раствором гидроксида натрия при расходе едкого натра 400-450 кг/т порошка, проводят гидротермальную обработку в течение 15-30 мин и получают промежуточный продукт - жидкое стекло с низким модулем 2,5-3,0, затем при непрерывном помешивании равномерно медленно добавляют в жидкое низкомодульное стекло сухой мелкодисперсный порошок кизельгура с размером частиц не более (0,1-1,0)·10 м до достижения заданного модуля не менее 4,5.